СПОСОБ ЭМАЛИРОВАНИЯ ИЗДЕЛИЙ ИЗ СПЛАВОВ НА ОСНОВЕ ЖЕЛЕЗА С ПОЛУЧЕНИЕМ РИСУНКА НА ПОВЕРХНОСТИ
ENAMELING METHOD OF PRODUCTS MADE OF ALLOYS ON BASIS OF IRON WITH RECEIVING OF PATTERN ON SURFACE

Изобретение касается эмалирования изделий из сплавов на основе железа, в частности из углеродистой стали, низколегированной стали, чугуна.
Известен способ эмалирования изделий из сплавов на основе железа, включающий приготовление эмалевого шликера, нанесение его на поверхность изделий, сушку и наплавление в окислительной среде [1]. Для получения на поверхности изделий, эмалированных таким способом, рисунков и узоров требуется применение нескольких глазурных шликеров, содержащих различные окрашивающие добавки.
Задачей изобретения является упрощение получения на поверхности эмалированных изделий рисунков и узоров.
2
2
2
2
2
3
2
3
Технический результат достигается тем, что по способу эмалирования изделий из сплавов на основе железа с получением рисунка на поверхности, включающему приготовление эмалевого шликера, нанесение его на поверхность изделий, сушку и наплавление в окислительной среде, при приготовлении эмалевого шликера используют фритту, содержащую, мас.%: SiO 37,0-40,0; NaO 7,0-9,0, КО 7,0-9,0; LiО 7,0-9,0; AlO 1,0-2,0; BO 35,0-37,0, а перед нанесением эмалевого шликера поверхность изделий или ее участки смачивают водой и подвергают ржавлению.
В таблице приведены составы фритты эмали.
Компоненты
Состав, мас.%:
1
2
3
SiO<sub>2</sub>
37,0
38,5
40,0
Na<sub>2</sub>O
9,0
8,0
7,0
К<sub>2</sub>О
9,0
8,0
7,0
Li<sub>2</sub>О
7,0
8,0
9,0
Al<sub>2</sub>O<sub>3</sub>
1,0
1,5
2,0
B<sub>2</sub>O<sub>3</sub>
37,0
36,0
35,0
Фритту эмали варят в электропечи при температуре 1350°С. Расплав гранулируют в воду. Подготавливают эмалевый шликер, содержащий, мас.ч.: фритта 100; глина 0,5; бура, 0,1, вода 46.
Время ржавления поверхности изделий зависит от состава сплава на основе железа и может занимать от 1 до 60 сут. Толщину образуемого слоя ржавчины и время ржавления подбирают в зависимости от желаемой интенсивности окраски рисунка. Возможно наложение на поверхность изделий, подвергаемою ржавлению, смоченного водой гигроскопичного материала (ткани, поролона и т.д.).
Способ поясняется следующим примером.
На поверхность изделия из низколегированной стали накладывают трафарет, например, из липкой полимерной пленки. Не закрытые пленкой участки поверхности смачивают в течение 3-5 сут (5-6 раз в сутки) водой и подвергают равномерному ржавлению. Затем пленку удаляют, на поверхность изделий наносят (напыляют) эмалевый шликер, сушат его на воздухе и наплавляют при температуре 870°С в окислительной среде. В результате получают изделия, поверхность которых покрыта прозрачным бесцветным слоем эмали с участками желто-зеленого цвета, образующими рисунок. Прочность сцепления эмалевого покрытия с поверхностью изделия составит не менее 1 МПа.
Способ эмалирования изделий из сплавов на основе железа с получением рисунка на поверхности может быть использован при создании декоративных панно, ваз, а также при маркировке изделий.
Источник информации
1. Авторское свидетельство №391082 СССР, 1972.